(57)【要約】      （修正有）【課題】紙基材と樹脂との接着性を担保し、耐油耐水性を有する紙基材シートを提供し、かつ、紙基材シートと透明フィルムをヒートシールした時、ヒートシール性が良く、カール現象を引き起こさないハーフクリアパックを提供する。【解決手段】紙基材層２ａと表面樹脂層２ｂを積層した紙基材シート２であって、表面樹脂層２ｂが、（Ａ）ポリプロピレン樹脂を５５重量％以上９５重量％以下、及び（Ｂ）密度が０．９２０ｇ／ｃｍ３以下、かつ融点が１００℃以下のポリエチレン樹脂を５重量％以上４５重量％以下、含有することを特徴とする紙基材シート及びそれを用いたハーフクリアパック。【選択図】図１
2014188881.tif 000002
【特許請求の範囲】
【請求項１】
紙基材層２ａと表面樹脂層２ｂを積層した紙基材シート２であって、表面樹脂層２ｂが、
（Ａ）ポリプロピレン樹脂を５５重量％以上９５重量％以下、
及び
（Ｂ）密度が０．９２０ｇ／ｃｍ３以下、かつ融点が１００℃以下のポリエチレン樹脂を５重量％以上４５重量％以下、
含有することを特徴とする紙基材シート。
【請求項２】
（Ｂ）に記載の、密度が０．９２０ｇ／ｃｍ３以下、かつ融点が１００℃以下のポリエチレン樹脂がメタロセン触媒から製造されることを特徴とする請求項１に記載の紙基材シート。
【請求項３】
ポリプロピレン系基材１ａの最表面にヒートシーラブル層１ｂを設けた透明の二軸延伸ポリプロピレン系フィルム１を、表面樹脂層２ｂと該ヒートシーラブル層１ｂが対面するように重ね合わせ、その３辺をヒートシールして袋状に形成されてなるハーフクリアパックに使用されることを特徴とする、請求項１又は２のいずれかに記載の紙基材シート
【請求項４】
ポリプロピレン系基材１ａの最表面にヒートシーラブル層１ｂを設けた透明の二軸延伸ポリプロピレン系フィルム１を、表面樹脂層２ｂと該ヒートシーラブル層１ｂが対面するように重ね合わせ、その３辺をヒートシールして袋状に形成されてなる請求項１〜３のいずれかに記載の紙基材シートを含むことを特徴とするハーフクリアパック。
【発明の詳細な説明】
【技術分野】
【０００１】
本発明は、紙と樹脂との接着性、耐油性に優れた紙基材シートを提供し、かつ、このシートを用い透明性フィルムとのヒートシール性、耐カール性に優れたハーフクリアパックを提供することを目的とする。
【背景技術】
【０００２】
近年、コロッケ、唐揚げなどの食品惣菜の店頭販売に用いられる包装する資材として、従来使われていたポリスチレン製のフードパックの代わりに、紙基材シートの上に透明フィルムを重ねあわせ、その３辺をヒートシールして密閉し、１辺を開口状態にして袋状に形成したハーフクリアパックが利用され始めている。
ハーフクリアパックは、前面が透明フィルムなので中身をはっきり見せることができ、軽量で、裏面は紙で出来ているため印刷も可能であり、ゴミの減量にも役立つという利点を有する。
【０００３】
従来、こうしたハーフクリアパックの素材としては、表側の透明フィルムとして、ヒートシーラブルＯＰＰを用い、裏側の紙基材シートとしては、紙そのもの、または、油を通さない性質（耐油性）を有する樹脂層を紙にラミネートした紙基材シートが用いられている。
透明フィルムとして用いるヒートシーラブルＯＰＰとしては、ホモポリプロピレンからなる基材層に、ランダムポリプロピレン又はエチレン・α−オレフィン共重合体などの低融点の樹脂を含有するヒートシーラブル層を積層し、二軸延伸したものが知られている。
【０００４】
しかし、ハーフクリアパックでは、３辺がヒートシールされ１辺が開放されているため、ヒートシール部分の縮小に起因するカール現象を引き起こし、ハーフクリアパックが変形し、袋をストックする場合に嵩張る等の問題があった。
さらに、従来一般に用いられている耐油性を有する紙基材シートと、ヒートシーラブルＯＰＰとの相性が悪いため、ヒートシール性能が弱く、使用時に剥がれやすいという問題もあった。
【０００５】
樹脂を紙基材にラミネート積層した紙基材シートとしては、紙に耐油性を付与するために、耐ピンホール性が高く、かつ、油の浸透性が低いポリプロピレン樹脂が用いられている。これに関連して、紙基材と接着性に優れたポリエチレン系重合体とプロピレン系重合体からなる多層フィルムが提供されているが、（特許文献１、２）紙基材と樹脂の接着性には改善の余地がある。
【０００６】
そこで、本発明者らは、ハーフクリアパックを構成する紙基材シートに用いるラミネート樹脂の組成物構成を種々検討した結果、特定の樹脂組成物を採用すると、紙基材シートと透明フィルムのヒートシール性を担保し、紙基材と樹脂の接着性もよく、紙基材シートの耐油性を損なわずに、３方ヒートシール時にもカール現象を引き起こさない、ハーフクリアパック用紙基材シートが得られることを見出し、本発明に到達したものである。
【先行技術文献】
【特許文献】
【０００７】
【特許文献１】特開２０１０−５８５１
【特許文献２】特開２０１１−２０３７２
【発明の概要】
【発明が解決しようとする課題】
【０００８】
本発明の目的は上記従来の問題点を解決し、紙基材と樹脂との接着性に優れ、耐油性を有する紙基材シートを提供し、かつ、透明性フィルムとのヒートシール性、カール現象を引き起こさないハーフクリアパックを提供することにある。
【課題を解決するための手段】
【０００９】
本発明者らは、上記目的を達成するために鋭意研究を行った結果、特定の樹脂組成物を採用すると、紙基材にラミネートする樹脂の接着性がよく、紙基材シートの耐油性を損なわずに、３方ヒートシール時にも紙基材シートと透明フィルムのヒートシール性が良好で、カール現象を引き起こさないハーフクリアパック用紙基材シートが得られることを見出し、本発明に到達した。
【００１０】
すなわち第１の発明によれば、紙基材層２ａと表面樹脂層２ｂを積層した紙基材シート２であって、表面樹脂層２ｂが、
（Ａ）ポリプロピレン樹脂を５５重量％以上９５重量％以下、
及び
（Ｂ）密度が０．９２０ｇ／ｃｍ３以下、かつ融点が１００℃以下のポリエチレン樹脂を５重量％以上４５重量％以下、
含有することを特徴とする紙基材シートが提供される。
【００１１】
また第２の発明によれば、第１の発明において、（Ｂ）に記載の、密度が０．９２０ｇ／ｃｍ３以下、かつ融点が１００℃以下のポリエチレン樹脂がメタロセン触媒から製造されることを特徴とする紙基材シートが提供される。
【００１２】
さらに第３の発明によれば、第１又は２の発明において、ポリプロピレン系基材１ａの最表面にヒートシーラブル層１ｂを設けた透明の二軸延伸ポリプロピレン系フィルム１を、表面樹脂層２ｂと該ヒートシーラブル層１ｂが対面するように重ね合わせ、その３辺をヒートシールして袋状に形成されてなるハーフクリアパックに使用されることを特徴とする、紙基材シートが提供される。
【００１３】
また第４の発明によれば、第１〜３の発明に係り、ポリプロピレン系基材１ａの最表面にヒートシーラブル層１ｂを設けた透明の二軸延伸ポリプロピレン系フィルム１を、表面樹脂層２ｂと該ヒートシーラブル層１ｂが対面するように重ね合わせ、その３辺をヒートシールして袋状に形成されてなる紙基材シートを含むことを特徴とするハーフクリアパックが提供される。
【発明の効果】
【００１４】
本発明により、紙基材と樹脂との接着性を担保し、耐油性を有する紙基材シートを提供することができる。この紙基材シートを用いることにより、透明性フィルムとのヒートシール性が良く、カール現象を引き起こさないハーフクリアパックを提供することができる。
【図面の簡単な説明】
【００１５】
【図１】本発明に係るハーフクリアパックの層構成を示す断面図
【図２】本発明に係るハーフクリアパックを示す図
【発明を実施するための最良の形態】
【００１６】
以下、本発明を詳細に説明する。
【００１７】
１．紙基材シート及びハーフクリアパックの層構成
図１に、本発明における紙基材シート及びハーフクリアパックの断面図を示す。本発明の紙基材シート２は、紙基材層２ａと、ポリプロピレンを主体とする表面樹脂層２ｂからなるものである。
透明フィルム１は、ポリプロピレン系基材１ａの表面に熱溶着性のヒートシーラブル層１ｂを設けて二軸延伸した透明の二軸延伸ポリプロピレン系フィルムである。
図２に、本発明におけるハーフクリアパックを示す。本発明のハーフクリアパックとは、上記紙基材シート２と、透明フィルム１が、裏面が紙基材シート２、表面が透明フィルム１となるよう重ね合わせてなり、その３つの端部（３辺）がヒートシール（３の部分）されている。
【００１８】
２．紙基材シート
（１）表面樹脂層２ｂ
（Ａ）ポリプロピレン樹脂を５５重量％以上９５重量％以下、
及び
（Ｂ）密度が０．９２０ｇ／ｃｍ３以下、かつ融点が１００℃以下のポリエチレン樹脂を５重量％以上４５重量％以下、
含有してなることを特徴とする。
【００１９】
（Ａ）成分
（Ａ）成分は、ポリプロピレン樹脂であり、油を通さない性質（耐油性）を紙基材シートに与える成分である。
【００２０】
本発明で用いられるポリプロピレン樹脂は、プロピレン単位を２０〜１００重量％を含有するものが挙げられ、エチレン／単位及び／又はブテン単位を０〜２０重量％含有している。
ここでプロピレン単位及びエチレン及び／又はブテン単位はフーリエ変換赤外分析法によって計測される値である。
本発明で用いられるポリプロピレン樹脂はエチレン、ブテン以外のコモノマー成分がプロピレンと共重合されていてもよい。コモノマーとしては、炭素数５〜２０のα−オレフィン等が挙げられる。炭素数５〜２０のα−オレフィンは、例えば、１−ヘキセン、１−オクテンを例示できる。プロピレンと共重合されるα−オレフィンは１種類でも２種類以上用いてもよい。プロピレンと共重合されるコモノマーは、好ましくはエチレン、１−ブテンであり、より好ましくはエチレンである。
すなわち、ポリプロピレン樹脂は、プロピレン単独重合体、プロピレンとエチレン及び／又はブテンとのランダム共重合体等であり、具体的には、プロピレン単独重合体、ポロピレン・エチレンランダム共重合体、プロピレンブテンランダム共重合体、プロピレン・エチレン・ブテン三元ランダム共重合体等が挙げられる。このうちプロピレン・エチレンランダム共重合体が好適である。
ポリプロピレン樹脂を用いると、ハーフクリアパックの耐油性を良好とする上で好ましい。こうしたポリプロピレン樹脂は、通常融点が１２０℃〜１８０℃の範囲であるものが用いられる。用いるポリプロピレン樹脂の融点が１８０℃を超えるものを製造するのは困難であり、１２０℃未満では、耐ピンホール性が劣るため、耐油性が損なわれる。
本発明でいう融点とは、ＪＩＳ−Ｋ７１２１に準拠して示差走査熱量計を用いて測定し、ＤＳＣ融解曲線における最も高い温度側のピークトップ温度（Ｔｍ）である。
【００２１】
ポリオレフィンの樹脂の分子量の指標であるメルトフローレート（ＭＦＲ）については特に制限を設けないが、混練、ラミネート成形等が安定して行われるものであることが必要である。
（Ａ）成分に用いるポリプロピレン樹脂のＭＦＲは、１〜１００ｇ／１０分であり、好ましくは５〜７５ｇ／１０分であり、さらに好ましくは１０〜５０ｇ／１０分である。ＭＦＲが１００ｇ／１０分を超えると、耐熱性、ピンホール性が劣るため耐油性が損なわれる。ＭＦＲが１ｇ／１０分未満では、押出負荷が増大し加工性が劣る。
ここでＭＦＲは、ＪＩＳ  Ｋ７２１０−１９９９の「プラスチック−熱可塑性プラスチックのメルトフローレイト（ＭＦＲ）及びメルトボリュームフローレイト（ＭＶＲ）の試験方法」に準拠して測定する値である。
【００２２】
（Ｂ）成分
本発明の（Ｂ）成分として用いる密度が０．９２０ｇ／ｃｍ３以下でかつ融点が１００℃未満のポリエチレン樹脂とは、ポリエチレン樹脂の中でも、いわゆる超低密度ポリエチレン又はポリエチレンエラストマーと呼ばれる領域の、融点が極めて低い特殊なグレードに属するポリエチレン樹脂であり、好ましくはエチレン・α―オレフィン共重合体である。ここで密度はＪＩＳ  Ｋ−７１１２に従い測定したものである。
低分子量、低結晶成分を含まないため溶剤抽出成分が少なく、低臭気でかつクリーンなポリエチレン材料であるという観点より、メタロセン触媒から得られるポリエチレン樹脂が好ましい。
たとえば、日本ポリエチレン（株）製のカーネル（登録商標）シリーズの中から、密度が０．９２０ｇ／ｃｍ３以下で融点が１００℃以下の樹脂を選んで使用することができる。
密度は好ましくは、０．８６０ｇ／ｃｍ３以上、０．９２０ｇ／ｃｍ３以下であり、さらに好ましくは、０．８８０ｇ／ｃｍ３以上、０．９１０ｇ／ｃｍ３以下である。密度が、０．９２０を超えるとヒートシーラブル層１ｂとの接着性が悪くなり、密度が０．８６０未満のポリエチレン樹脂では、耐油性が低下する。
【００２３】
（Ｂ）成分として用いるポリエチレン樹脂のメルトフローレート（ＭＦＲ）は、２〜１００ｇ／１０分であり、好ましくは、５〜５０ｇ／１０分である。ＭＦＲが１００ｇ／１０分を超える場合、べたつきがあるため樹脂の取り扱いが難しく、ＭＦＲが２ｇ／１０分未満である場合、平均分子量が大きいために混練時又はラミネート成形時、安定した操作を行うことができない。
【００２４】
なお、表面樹脂層２ｂには、（Ａ）成分を２種類以上、及び／又は、（Ｂ）成分を２種類以上用いることも可能であり、また、第３の樹脂成分も表面樹脂層２ｂの樹脂成分の主成分を超えない範囲で、加えて使用することができる。
【００２５】
樹脂層２ｂ中における（Ａ）成分及び（Ｂ）成分の混合割合は、（Ａ）、（Ｂ）の合計量１００重量％に対して、（Ａ）５５〜９５重量％及び（Ｂ）４５〜５重量％、好ましくは（Ａ）６５〜９５重量％及び（Ｂ）３５〜５重量％、さらに好ましくは（Ａ）７５〜９５重量％及び（Ｂ）２５〜５重量％である。
成分（Ａ）の混合割合が５５重量％未満であると耐熱性、耐ピンホール性が劣るため耐油性が損なわれる。一方、成分（Ａ）の混合割合が９５重量％を超えると、透明フィルム１へのシール強度、紙基材層２ａへの接着強度がともに損なわれる。
【００２６】
（３）紙基材層２ａ
本発明の紙基材としては、例えば上質紙、薄葉紙、グラシン紙等が挙げられ、秤量として５〜５０ｇ／ｍ２、好ましくは１０〜３０ｇ／ｍ２のものが用いられる。秤量が下限未満では強度が低下し、上限を超えると包装材に適さない。紙基材層はコロナ放電処理、オゾン処理、低温プラズマ処理などの表面処理を施しておくのが好ましい。
【００２７】
（４）積層方法
紙基材層２ａに樹脂層２ｂを積層し、紙基材シートを製造する方法としては、シングルラミネート法、サンドイッチラミネート法、ドライラミネート法等の公知の方法を用いることができる。紙基材層の厚みは、包装材料の用途にも左右されるが通常５〜１００μｍであり、好ましくは１０〜５０μｍである。表面樹脂層２ｂの厚みは通常１０〜６０μｍ、好ましくは２０〜４０μｍである。
【００２８】
３．ハーフクリアパック
（１）透明フィルム１
本発明のハーフクリアパックに用いられる透明フィルムとしては、ホモポリプロピレンからなる基材層に、ランダムポリプロピレン又はエチレンαオレフィン共重合体などの低融点の樹脂を含有するヒートシーラブル層を積層し、二軸延伸した市販の、ヒートシーラブルＯＰＰを利用することができる。
【００２９】
（２）ヒートシール方法
透明フィルム１と下記基材シート２とのヒートシールの方法については公知の方法に準ずることによって製造する。なお、紙基材シートと透明フィルムは全く同一形状でもよいが、中に入れる食品の出し入れを簡便化するためには、ヒートシールされていない端部において、紙基材シートの方が透明フィルムより数センチ長く、口取り部を形成している形状の方が好ましい。このハーフクリアパックの主な用途は、コロッケや空揚げ等の食品包装用であるが、その他の用途に用いることもできる。
【００３０】
本発明では、表面層樹脂として適したベースレジンを思案し、低融点ポリエチレンを適量配合させたことで、紙基材２ａと表面樹脂層２ｂ間、及び、表面樹脂層２ｂとヒートシーラブル層１ｂ間の各層間の接着強度を維持させることができた。更に、紙基材シート２と透明フィルム１との低温シールを可能にさせたことで耐カール性も達成している。
【実施例】
【００３１】
以下、本発明を実施例によって具体的に説明するが、本発明は、これらの実施例によって限定して解釈されるものではない。
なお、実施例および比較例において、構成成分についての諸物性は、下記の評価方法に従って測定、評価し、使用した樹脂として下記のものを用いた。
【００３２】
１．評価方法
（１）メルトフローレート（ＭＦＲ）：
ポリエチレン系樹脂のＭＦＲは、ＪＩＳ  Ｋ６９２２−２（２００５）に準拠して１９０℃、荷重２．１６ｋｇで測定した。なお、ポリプロピレン系樹脂については測定温度を２３０℃で行った。単位はｇ／１０分である。
（２）密度：ＪＩＳ  Ｋ−７１１２に従い測定した。
（３）融点：示差走査熱量計を用いて測定し、ＤＳＣ融解曲線における最も高い温度側のピークトップ温度（Ｔｍ）を融点とした。
（４）接着強度：
得られた紙基材シートを１５ｍｍ幅の試験片に裁断し、紙基材と紙基材上の樹脂層の界面から剥離させ、東洋精機社製引張試験機にて、試料を９０度の角度にて３００ｍｍ／分の引張速度で引っ張り、その際の引張強度を測定した。
（５）ヒートシール性：
１５ｍｍ幅の試験片に裁断した同士を合わせ、紙基材シートと透明フィルム（ヒートシーラブルＯＰＰ）とを、紙基材シートの樹脂層２ｂと透明フィルムのヒートシーラブル層１ｂが対面するように重ね合わせテスター産業社製熱板式ヒートシーラーの上部シーラーの上部シールバーを１１０℃、下部シールバーを３０℃にして、シール圧力２ｋｇ／ｃｍ２、シール時間１秒でヒートシールしたものを東洋精機社製引張試験機にて、引張速度３００ｍｍ／分で、ヒートシール部の引張強度を測定した。
（６）カール性：
紙基材シートと透明フィルム（ヒートシーラブルＯＰＰ）を縦１０ｃｍ×横１５ｃｍの大きさに裁断し、紙基材シートの樹脂層２ｂと透明フィルムのヒートシーラブル層１ｂが対面するように重ね合わせ、透明フィルムの３辺をテスター産業社製熱板式の上部ヒートシーラー巾５ｍｍを１１０℃、下部シールバーを３０℃にして、シール圧力２ｋｇ／ｃｍ２、シール時間１秒で１０サンプルをヒートシールする。                 
作成した試料１０枚を重ね合わせ床面から最上部の試料までの高さを計り、その高さでカールの度合いを評価した。
○：床面から５ｍｍ以下
△：床面から５〜１０ｍｍ以下
×：床面から１０ｍｍ以上
（７）耐油性：
紙基材シートと透明フィルム（ヒートシーラブルＯＰＰ）を縦１０ｃｍ×横１５ｃｍの大きさに裁断し、紙基材シートの樹脂層２ｂと透明フィルムのヒートシーラブル層１ｂが対面するように重ね合わせ、透明フィルムの３辺をテスター産業社製熱板式の上部ヒートシーラー巾５ｍｍを１３０℃、下部シールバーを３０℃にして、シール圧力２ｋｇ／ｃｍ２、シール時間１秒で３サンプルをヒートシールする。
作成した試料３枚に食用油を３０ｃｃ入れ、上記の条件下で１辺をヒートシールし、スガ試験機社製のギヤオーブン５０℃に入れ、１時間後にそれぞれ取出し、紙シート面を上面に向け、油の浸み込み度合いを観察評価した。
○：１時間後に油モレが確認されない
×：１時間後に油モレが確認される
【００３３】
２．紙基材シートの材料    
紙基材：３５ｇの純白紙
樹脂ａ：ポリプロピレン重合体「サンアロマー社製  商品名ＰＨ９４３Ｂ」
樹脂ｂ：ポリエチレン樹脂「日本ポリケム社製  ノバテックＬＣ６０７Ｋ  」
樹脂ｃ：ポリエチレン樹脂「日本ポリエチレン社製  カーネルＫＦ３６０Ｔ」
樹脂ａ〜ｃの物性については表１にまとめた。
【００３４】
【表１】
2014188881.tif 000003
【００３５】
［実施例１］
（１）紙基材シート２の製造
紙基材２ａの上に、樹脂ａを９０重量部及び樹脂ｃを１０重量部混合したラミネート用樹脂組成物を、モダンマシナリー社製９０ｍｍφのシングルラミネート成形機を用いて  ダイス幅：５００ｍｍ、成形温度：３００℃、加工速度１００ｍ／分の条件で、上記紙基材上に、１５μｍの樹脂厚みとなるように押し出しラミネートして最表面の樹脂層２ｂを成形した。
（２）ヒートシーラブルＯＰＰ
二軸延伸してなるヒートシーラブルＯＰＰ（二軸延伸ポリプロピレン系フィルム）「フタムラ化学社製、商品名ＦＯＨ−Ｌ、フィルム厚さ２０μｍ」の透明フィルム１として用いた。
（３）ハーフクリアパックの製造
１５ｃｍ×１０ｃｍにカットした、紙基材シート２の上にヒートシーラブルＯＰＰの接着層を重ね合わせ、三方を５ｍｍ巾のシールバーでテスター産業社製熱板式ヒートシーラーの上部シールバーを１１０℃、下部シールバーを３０℃、シール圧力２ｋｇ／ｃｍ２、シール時間１秒でヒートシールして、ハーフクリアパックを作成した。
得られたハーフクリアパック、紙基材シートの評価結果を表２に示す。
［実施例２］
実施例１において、樹脂ａを８０重量部及び樹脂ｃを２０重量部混合した以外は、実施例１と同様にして積層体を得た。得られた押出ラミネート積層体の評価結果を表２に示す。
［実施例３］
実施例１において、樹脂ａを６０重量部及び樹脂ｃを４０重量部混合した以外は、実施例１と同様にして積層体を得た。得られた押出ラミネート積層体の評価結果を表２に示す。
［比較例１］
実施例１において、樹脂ａを１００重量部した以外は、実施例１と同様にして積層体を得た。得られた押出ラミネート積層体の評価結果を表２に示す。
［比較例２］
実施例１において、樹脂ｂを４０重量部及び樹脂ｃを６０重量部混合した以外は、実施例１と同様にして積層体を得た。得られた押出ラミネート積層体の評価結果を表２に示す。
［比較例３］
実施例１において、樹脂ｂを８０重量部及び樹脂ｃを２０重量部混合した以外は、実施例１と同様にして積層体を得た。得られた押出ラミネート積層体の評価結果を表２に示す。
［比較例４］
実施例１において、樹脂ａを９０重量部及び樹脂ｂを１０重量部混合した以外は、実施例１と同様にして積層体を得た。得られた押出ラミネート積層体の評価結果を表２に示す。
【００３６】
【表２】
2014188881.tif 000004
【００３７】
実施例１〜３より明らかなように、本発明の紙基材層、表面樹脂層からなる紙基材シートは、耐油性に優れ、紙基材と表面樹脂層の接着性も良い。また本発明から得られるクリアパックは、紙基材シートと透明フィルムとのヒートシール性に優れ、かつ、耐カール性も優れていることがわかる。
一方、比較例１では、表面樹脂層に融点１００℃以下のポリエチレン樹脂を用いないため、紙基材層との接着性が損なわれており、透明フィルムとのシール強度も劣っている。
さらに、比較例２は、ポリプロピレン樹脂が５５％以下のため、耐油性が劣っている。さらに、クリアパックの耐カール性はほとんどなく、紙基材層と透明フィルムとのヒートシール強度も損なわれていないことがわかる。
比較例３では、ポリプロピレン樹脂を使用していないことから、耐油性が損なわれており、また透明シートとのシール強度も劣っている。
比較例４では、融点１００℃以下のポリエチレンを使用していないため、耐油性が良好なものの、ヒートシーラブル層とのシール強度と紙基材シートとの接着強度が損なわれていることがわかる。
表面樹脂層には、ポリプロピレンを使用することで耐油性が維持され、紙基材シートとの接着とヒートシーラブル層とのシール強度には、密度０．９２０以下で且つ、融点１００以下のポリエチレンを配合することが必要である事が明確である。
【図１】
2014188881.tif 000005
【図２】
2014188881.tif 000006